(57)【要約】本願は、パウダーベッドにレーザ光を照射して積層造形する三次元積層造形装置の造形欠陥検出システムに関する。本システムは、パウダーベッドにおけるレーザ光の被照射部で計測された局所温度の変化量に基づいて、造形欠陥の候補位置を特定する。そして、候補位置における冷却速度を温度分布に基づいて算出し、当該冷却速度に基づいて造形欠陥が存在するか否かを判断する。
2019030838.tif 000002
【特許請求の範囲】
【請求項１】
パウダーベッドにビームを照射して積層造形する三次元積層造形装置の内部欠陥検出システムであって、
前記パウダーベッドにおける前記ビームの被照射部の局所温度を計測するための局所温度検出センサと、
前記パウダーベッドのうち前記被照射部を含む検出対象エリアの温度分布を検出するための温度分布検出センサと、
前記局所温度検出センサにより検出される前記局所温度の前記パウダーベッド上の面内位置に対する変化量に基づいて、前記検出対象エリア内における内部欠陥の候補位置を特定する候補位置特定部と、
前記温度分布検出センサで検出される前記温度分布から前記候補位置における冷却速度を算出する冷却速度算出部と、
前記候補位置における前記冷却速度に基づいて、前記候補位置に内部欠陥が存在するか否かを判断する欠陥判断部と、
を備える、三次元積層造形装置の内部欠陥検出システム。
【請求項２】
前記候補位置特定部は、前記変化量が周囲より大きい位置を前記候補位置として特定する、請求項１に記載の三次元積層造形装置の内部欠陥検出システム。
【請求項３】
前記局所温度検出センサは、前記ビームの光軸を通して前記被照射部から導かれる電磁波の強度に基づいて、前記ビームの前記被照射部の前記局所温度を計測するように構成された放射温度計を含む、請求項１又は２に記載の三次元積層造形装置の内部欠陥検出システム。
【請求項４】
前記候補位置特定部は、前記変化量から前記ビームの出力変化の影響を除いた結果に基づいて、前記候補位置を特定する請求項１から３のいずれか一項に記載の三次元積層造形装置の内部欠陥検出システム。
【請求項５】
前記欠陥判断部によって前記内部欠陥が存在すると判断された場合に、その旨を警告するための警告部を更に備える、請求項１から４のいずれか一項に記載の三次元積層造形装置の内部欠陥検出システム。
【請求項６】
前記欠陥判断部は、前記ビームの入熱量に応じて前記ビームが照射されるサイクルから所定サイクル後に前記内部欠陥が存在するか否かを判断する、請求項１から５のいずれか一項に記載の三次元積層造形装置の内部欠陥検出システム。
【請求項７】
ベースプレートと、
前記ベースプレート上に形成されるパウダーベッドにビームを照射し、前記パウダーベッドを選択的に固化するためのビーム照射ユニットと、
前記ビーム照射ユニットにより形成された造形層における内部欠陥を検出するように構成された請求項１から６のいずれか一項に記載の内部欠陥検出システムと、
を備える、ことを特徴とする三次元積層造形装置。
【請求項８】
パウダーベッドにビームを照射して積層造形する三次元積層造形装置の内部欠陥検出方法であって、
前記パウダーベッドにおける前記ビームの被照射部の局所温度を計測する工程と、
前記パウダーベッドのうち前記被照射部を含む検出対象エリアの温度分布を検出する工程と、
前記局所温度の前記パウダーベッド上の面内位置に対する変化量に基づいて、前記検出対象エリア内における内部欠陥の候補位置を特定する工程と、
前記温度分布から前記候補位置における冷却速度を算出する工程と、
前記候補位置における前記冷却速度に基づいて、前記候補位置に前記内部欠陥が存在するか否かを判断する工程と、
を備える、三次元積層造形装置の内部欠陥検出方法。
【請求項９】
層状に敷設された粉末にビームを照射して積層造形を行う三次元積層造形物の製造方法であって、
ベースプレート上に前記粉末を敷設してパウダーベッドを形成する工程と、
前記パウダーベッドに前記ビームを照射することにより、前記パウダーベッドを選択的に固化する工程と、
前記パウダーベッドにおける前記ビームの被照射部の局所温度を計測する工程と、
前記パウダーベッドのうち前記被照射部を含む検出対象エリアの温度分布を検出する工程と、
前記局所温度の前記パウダーベッド上の面内位置に対する変化量に基づいて、前記検出対象エリア内における内部欠陥の候補位置を特定する工程と、
前記温度分布から前記候補位置における冷却速度を算出する工程と、
前記候補位置における前記冷却速度に基づいて、前記候補位置に前記内部欠陥が存在するか否かを判断する工程と、
前記内部欠陥が存在すると判断された場合に、前記内部欠陥の修復作業を実施する工程と、
を備える、三次元積層造形物の製造方法。
【請求項１０】
層状に敷設された粉末にビームを照射して積層造形を行うことにより製造される三次元積層造形物であって、
ベースプレート上に前記粉末を敷設してパウダーベッドを形成し、
前記パウダーベッドに前記ビームを照射することにより、前記パウダーベッドを選択的に固化し、
前記パウダーベッドにおける前記ビームの被照射部の局所温度を計測し、
前記パウダーベッドのうち前記被照射部を含む検出対象エリアの温度分布を検出し、
前記局所温度の前記パウダーベッド上の面内位置に対する変化量に基づいて、前記検出対象エリア内における内部欠陥の候補位置を特定し、
前記温度分布から前記候補位置における冷却速度を算出し、
前記候補位置における前記冷却速度に基づいて、前記候補位置に前記内部欠陥が存在するか否かを判断し、
前記内部欠陥が存在すると判断された場合に、前記内部欠陥の修復作業を実施することで製造される、三次元積層造形物。
【発明の詳細な説明】
【技術分野】
【０００１】
本開示は、敷設された粉末に光ビームや電子ビーム等のビームを照射して積層造形を行うことにより三次元形状物を製造する三次元積層造形装置の造形欠陥検出システム、当該システムを備える三次元積層造形装置、当該システムによって実施される造形欠陥検出方法、当該造形欠陥検出方法を利用した三次元積層造形物の製造方法、及び、当該製造方法によって製造される三次元積層造形物に関する。
【背景技術】
【０００２】
層状に敷設された粉末に光ビームや電子ビーム等のビームを照射して積層造形を行うことにより三次元形状物を製造するための三次元積層造形技術が知られている。特許文献１には、この種の技術の一例が開示されており、粉末で形成された粉末層に光ビームを照射して焼結層を形成し、それを繰り返すことで、複数の焼結層が一体として積層されることで三次元形状物が製造されることが記載されている。
【先行技術文献】
【特許文献】
【０００３】
【特許文献１】特開２００９−１９００号公報
【発明の概要】
【発明が解決しようとする課題】
【０００４】
上記特許文献１のような三次元積層造形方法では、層状の焼結層を繰り返し積層することにより、大きな三次元形状物を形成するため、その完成までには、長い作業時間を要する。特に鉄、銅、アルミニウム又はチタン等の金属粉末を用いる場合、その作業時間は数十時間にも及ぶのが実情である。【０００５】
また、この種の三次元積層造形方法では、従来、造形作業が進行している最中に造形欠陥を検査する技術がないため、一連の造形作業が完了した後に不良品検査を実施することによって品質評価を行っている。特に、製造される三次元形状物に存在する内部欠陥は、外観から判別できないため、非破壊検査によって検出されている。このような造形作業後の検査で内部欠陥が発見された場合、その三次元形状物は不良品として廃棄処分せざるを得ず、それまでにかかった長い作業時間が無駄となってしまう。これは、三次元積層造形法における生産性を向上する妨げとなっている。【０００６】
本発明の少なくとも一実施形態は上述の事情に鑑みなされたものであり、造形作業中に内部欠陥をリアルタイムで検知可能な内部欠陥検出システム、当該内部欠陥検出システムを備える三次元積層造形装置、及び、内部欠陥検出方法を提供することを目的とする。また当該造形欠陥検出方法を利用することにより、良好な品質を有する三次元積層造形物の製造方法、及び、当該製造方法によって製造される三次元積層造形物を提供することを目的とする。
【課題を解決するための手段】
【０００７】
（１）本発明の少なくとも一実施形態に係る三次元積層造形装置の内部欠陥検出システムは上記課題を解決するために、パウダーベッドにビームを照射して積層造形する三次元積層造形装置の内部欠陥検出システムであって、前記パウダーベッドにおける前記ビームの被照射部の局所温度を計測するための局所温度検出センサと、前記パウダーベッドのうち前記被照射部を含む検出対象エリアの温度分布を検出するための温度分布検出センサと、前記局所温度検出センサにより検出される前記局所温度の前記パウダーベッド上の面内位置に対する変化量に基づいて、前記検出対象エリア内における内部欠陥の候補位置を特定する候補位置特定部と、前記温度分布検出センサで検出される前記温度分布から前記候補位置における冷却速度を算出する冷却速度算出部と、前記候補位置における前記冷却速度に基づいて、前記候補位置に内部欠陥が存在するか否かを判断する欠陥判断部と、を備える。【０００８】
上記（１）の構成によれば、局所温度検出センサによって、パウダーベッド上のビームが照射される被照射部の局所温度が計測される。候補位置特定部は、局所温度検出センサの計測結果に関してパウダーベッド上の面内位置に対する変化量を算出し、その変化量に基づいて検出対象エリア内における内部欠陥の候補位置を特定する。一方、温度分布検出センサによって、被照射部を含む検出対象エリアの温度分布が検出される。冷却速度算出部は、温度分布検出センサの計測結果に基づいて、候補位置特定部によって特定された候補位置における冷却速度を算出する。そして、欠陥判断部は、冷却速度算出部で算出された冷却速度に基づいて、候補位置に内部欠陥が存在するか否かを判断する。【０００９】
このように本構成では、まずビームの被照射部における局所温度に基づいて、内部欠陥が存在する可能性がある候補位置が特定される。そして、被照射部を含む検出対象エリアにおける温度分布における冷却速度に基づいて、候補位置における内部欠陥の有無が更に判断される。このように複数の観点（局所温度と温度分布）に基づいた判断を行うことで、パウダーベッド上の広い範囲から内部欠陥を効率的且つ精度よく検出できる。また、このような検査は、パウダーベッドにビームを照射する造形作業中にリアルタイムで実施できるため、内部欠陥が検出された場合に、早期に造形作業を中断したり、中止するなど、適切な対応をとることで、その後の無駄な作業時間が生じることを回避できる。その結果、従来のように造形物が完成した後に検査を行う場合に比べて、無駄な作業期間が生じることを回避でき、良好な生産効率が得られる。【００１０】
（２）幾つかの実施形態では上記（１）の構成において、前記候補位置特定部は、前記変化量が周囲より大きい位置を前記候補位置として特定する。【００１１】
上記（２）の構成によれば、ビーム照射位置の下部にて内部欠陥が存在する位置では、施工面下に存在する空洞の影響で断熱性が増加するため、ビームが照射された位置での局所温度は高くなり、局所温度の変化量に基づいて内部欠陥の候補位置が特定される。例えば、造形面上を走査しながらビーム照射による溶融池における局所温度を連続的に測定すると、その下部に欠陥があれば断熱性の違いから欠陥が存在しない隣位置との温度差が大きくなる。このように局所温度の変化量が周囲に比べて大きい位置に内部欠陥が存在する可能性が高いため、内部欠陥の候補位置として特定される。これにより、広い検出対象エリアから内部欠陥が存在する可能性がある候補位置を効率的に絞り込むことができる。
また欠陥判断部では、冷却速度に基づいて候補位置における内部欠陥の有無を判断するが、内部欠陥がある位置ではビーム照射位置の下部に存在する空洞の影響によって断熱性が増加することから、冷却速度もまた変化する。そのため、内部欠陥が存在する位置では、その隣位置との間で冷却速度を比較すると、内部欠陥が存在しない位置に比べて冷却速度の変化が周囲に比べて大きくなる。欠陥判断部では、このような冷却速度の変化に基づいて候補位置における内部欠陥の有無を判断する。【００１２】
（３）幾つかの実施形態では上記（１）又は（２）の構成において、前記局所温度検出センサは、前記ビームの光軸を通して前記被照射部から導かれる電磁波の強度に基づいて、前記ビームの前記被照射部の前記局所温度を計測するように構成された放射温度計を含む。【００１３】
上記（３）の構成によれば、局所温度検出センサは、ビームの光軸を通して被照射部から導かれる電磁波（例えばビームの被照射部からの反射光）に基づいて局所温度を計測する。このように局所温度検出センサは、ビームが照射される被照射部からの電磁波に基づいて温度を検出することで、局所的な位置における温度を精度よく測定できる。またレーザ光は造形パターンに応じてパウダーベッド上を高速で走査されるが、このような高速走査に対して良好な追従性も得られる。【００１４】
（４）幾つかの実施形態では上記（１）から（３）のいずれか一構成において、前記候補位置特定部は、前記変化量から前記ビームの出力変化の影響を除いた結果に基づいて、前記候補位置を特定する。【００１５】
上記（４）の構成によれば、ビーム自体の出力変化の影響を排除した結果に基づいて候補位置の特定を行うことで、内部欠陥に起因する変化量を的確に評価でき、精度のよい内部欠陥の検出ができる。【００１６】
（５）幾つかの実施形態では上記（１）から（４）のいずれか一構成において、前記欠陥判断部によって前記内部欠陥が存在すると判断された場合に、その旨を警告するための警告部を更に備える。【００１７】
上記（５）の構成によれば、上記構成において内部欠陥が存在すると判断された場合に、その旨を警告することで、造形作業を中断したり、中止するなど、適切な対応をとることが可能となる。
尚、警告部による警告行為は、オペレータなどの人間の五感に知覚可能な態様で対応行動を促すものであってもよいし、造形作業を実施している三次元積層造形装置に対して電気的又は機械的な態様で自動制御を実施するように指示するものであってもよい。【００１８】
（６）幾つかの実施形態では上記（１）から（５）のいずれか一構成において、前記欠陥判断部は、前記ビームの入熱量に応じて前記ビームが照射されるサイクルから所定サイクル後に前記内部欠陥が存在するか否かを判断する。【００１９】
上記（６）の構成によれば、パウダーベッドに照射されるビームの入熱量に応じて、パウダーベッドを敷設するサイクルより所定サイクル後に、溶け込み深さに応じて形成される内部欠陥の有無を判断する。これにより、新たに敷設されるパウダーベッドより下層側に存在する内部欠陥を的確に検出することができる。【００２０】
（７）本発明の少なくとも一実施形態に係る三次元積層造形装置は上記課題を解決するために、ベースプレートと、前記ベースプレート上に形成されるパウダーベッドにビームを照射し、前記パウダーベッドを選択的に固化するためのビーム照射ユニットと、前記ビーム照射ユニットにより形成された造形層における内部欠陥を検出するように構成された上記（１）から（６）のいずれか一構成の内部欠陥検出システムと、を備える。【００２１】
上記（７）の構成によれば、上述の内部欠陥検出システム（上記各種態様を含む）を備えることで、造形作業中に内部欠陥が検出された際に、造形作業を中断したり、中止するなど、適切な対応をとることで、その後の無駄な作業時間が生じることを防止できる。その結果、従来のように造形物が完成した後に検査を行う場合に比べて、無駄な作業期間が生じることを回避でき、良好な生産効率を達成できる。【００２２】
（８）本発明の少なくとも一実施形態に係る内部欠陥検出方法は上記課題を解決するために、パウダーベッドにビームを照射して積層造形する三次元積層造形装置の内部欠陥検出方法であって、前記パウダーベッドにおける前記ビームの被照射部の局所温度を計測する工程と、前記パウダーベッドのうち前記被照射部を含む検出対象エリアの温度分布を検出する工程と、前記局所温度の前記パウダーベッド上の面内位置に対する変化量に基づいて、前記検出対象エリア内における内部欠陥の候補位置を特定する工程と、前記温度分布から前記候補位置における冷却速度を算出する工程と、前記候補位置における前記冷却速度に基づいて、前記候補位置に前記内部欠陥が存在するか否かを判断する工程と、を備える。【００２３】
上記（８）の方法は、上述の内部欠陥検出システム（上記各種態様を含む）によって好適に実施可能である。【００２４】
（９）本発明の少なくとも一実施形態に係る三次元積層造形物の製造方法は上記課題を解決するために、層状に敷設された粉末にビームを照射して積層造形を行う三次元積層造形物の製造方法であって、ベースプレート上に前記粉末を敷設してパウダーベッドを形成する工程と、前記パウダーベッドに前記ビームを照射することにより、前記パウダーベッドを選択的に固化する工程と、前記パウダーベッドにおける前記ビームの被照射部の局所温度を計測する工程と、前記パウダーベッドのうち前記被照射部を含む検出対象エリアの温度分布を検出する工程と、前記局所温度の前記パウダーベッド上の面内位置に対する変化量に基づいて、前記検出対象エリア内における内部欠陥の候補位置を特定する工程と、前記温度分布から前記候補位置における冷却速度を算出する工程と、前記候補位置における前記冷却速度に基づいて、前記候補位置に前記内部欠陥が存在するか否かを判断する工程と、前記内部欠陥が存在すると判断された場合に、前記内部欠陥の修復作業を実施する工程と、を備える。【００２５】
上記（９）の製造方法によれば、内部欠陥が少ない高品質な三次元積層造形物を製造できる。【００２６】
（１０）本発明の少なくとも一実施形態に係る三次元積層造形物は上記課題を解決するために、層状に敷設された粉末にビームを照射して積層造形を行うことにより製造される三次元積層造形物であって、ベースプレート上に前記粉末を敷設してパウダーベッドを形成し、前記パウダーベッドに前記ビームを照射することにより、前記パウダーベッドを選択的に固化し、前記パウダーベッドにおける前記ビームの被照射部の局所温度を計測し、前記パウダーベッドのうち前記被照射部を含む検出対象エリアの温度分布を検出し、前記局所温度の前記パウダーベッド上の面内位置に対する変化量に基づいて、前記検出対象エリア内における内部欠陥の候補位置を特定し、前記温度分布から前記候補位置における冷却速度を算出し、前記候補位置における前記冷却速度に基づいて、前記候補位置に前記内部欠陥が存在するか否かを判断し、前記内部欠陥が存在すると判断された場合に、前記内部欠陥の修復作業を実施することで製造される。【００２７】
上記（１０）の三次元積層造形物は、内部欠陥が少なく高品質である。
【発明の効果】
【００２８】
本発明の少なくとも一実施形態によれば、造形作業中に内部欠陥をリアルタイムで検知可能な内部欠陥検出システム、当該内部欠陥検出システムを備える三次元積層造形装置、及び、内部欠陥検出方法を提供できる。
【図面の簡単な説明】
【００２９】
【図１】本発明の少なくとも一実施形態に係る三次元積層造形装置の全体構成を示す模式図である。
【図２】図１のビーム照射ユニットの内部構成を示す模式図である。
【図３】図１の制御装置の内部構成を機能的に示すブロック図である。
【図４】局所温度検出センサの測定結果の一例である。
【図５】局所温度検出センサで測定された局所温度の時間的変化を位置座標に変換する概念を示す模式図である。
【図６】図４の測定結果に基づいて得られる局所温度のマッピング例である。
【図７】温度分布検出センサで検出された検出対象エリアの温度分布の一例である。
【図８】図７の温度分布に基づいて算出される検出対象エリアにおける冷却速度分布の一例である。
【図９】図１の三次元積層造形装置の制御内容を工程毎に示すフローチャートである。
【図１０】図９のステップＳ１０５のサブルーチンを工程毎に示すフローチャートである。
【図１１】図９の変形例を示すフローチャートである。
【図１２】ビームによってパウダーベッドに形成される溶込部を示す模式図である。
【発明を実施するための形態】
【００３０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３１】
図１は、本発明の少なくとも一実施形態に係る三次元積層造形装置１の全体構成を示す模式図である。
【００３２】
三次元積層造形装置１は、層状に敷設された粉末にビームを照射して積層造形を行うことにより三次元形状物を製造するための装置である。三次元積層造形装置１は、三次元形状物が造形される土台となるベースプレート２を備える。ベースプレート２は、鉛直方向に沿った中心軸を有する略円筒形状のシリンダ４の内側に昇降可能に配置されている。ベースプレート２上には、後述するように粉末が敷設されることによりパウダーベッド８が形成される。パウダーベッド８は、造形作業の間、各サイクルにてベースプレート２が下降する毎に、上層側に粉末が敷設されることにより新たに形成される。
尚、本実施形態の三次元積層造形装置１ではビームとして光ビームを照射する場合を示すが、電子ビーム等の他の形態のビームを使用する場合にも、本発明の思想は同様に適用可能である。
【００３３】
三次元積層造形装置１は、ベースプレート２上に粉末を敷設してパウダーベッド８を形成するための粉末敷設ユニット１０を備える。粉末敷設ユニット１０は、ベースプレート２の上面側に粉末を供給し、その表面を平坦化することによって、ベースプレート２の上面全体に亘って略均一な厚さを有する層状のパウダーベッド８を形成する。各サイクルで形成されたパウダーベッド８には、後述するビーム照射ユニット１４からビームが照射されることによって選択的に固化され、次サイクルにて、粉末敷設ユニット１０によって再び上層側に粉末が敷設されることで、新たなパウダーベッドが形成されることによって、層状に積み重ねられていく。
【００３４】
尚、粉末敷設ユニット１０から供給される粉末は、三次元形状物の原料となる粉末状物質であり、例えば鉄、銅、アルミニウム又はチタン等の金属材料や、セラミック等の非金属材料を広く採用可能である。
【００３５】
三次元積層造形装置１は、パウダーベッド８を選択的に固化するようにパウダーベッド８にビームを照射するためのビーム照射ユニット１４を備える。ここで図２は図１のビーム照射ユニット１４の内部構成を示す模式図である。ビーム照射ユニット１４は、ビームとしてレーザ光を出力する光源１８と、光源１８からのビームを集光部２５に案内するための光ファイバ２２と、複数の光学部材からなる集光部２５と、を備える。
【００３６】
集光部２５では、光ファイバ２２によって案内されたビームが、コリメータ２４に入射する。コリメータ２４はビームを平行光に集束する。コリメータ２４からの出射光は、アイソレータ２６及びピンホール２８を介して、ビームエキスパンダ３０に入射する。ビームはビームエキスパンダ３０で拡径された後、任意方向に揺動可能なガルバノミラー３２によって偏向され、ｆθレンズ３４を介してパウダーベッド８に照射される。
【００３７】
ビーム照射ユニット１４から照射されるビームは、パウダーベッド８上にて、その表面に沿って二次元的に走査される。このようなビームの二次元走査は、造形目的となる三次元形状物に応じたパターンで実施され、例えばビーム照射ユニット１４が不図示の駆動機構によってベースプレート２の表面に沿って移動することによって行われてもよいし、ガルバノミラー３２の角度が制御されることによって行われてもよいし、或いは、これらの組み合わせによって行われてもよい。
【００３８】
このような構成を有する三次元積層造形装置１では、各サイクルにおいて、粉末敷設ユニット１０によってベースプレート２上に粉末を敷設することでパウダーベッド８が形成され、当該パウダーベッド８に対してビーム照射ユニット１４からビームを照射しながら二次元走査することで、パウダーベッド８に含まれる粉末が選択的に固化される。造形作業では、このようなサイクルが繰り返し実施されることで、固化された成形層が積層され、目的となる三次元形状物が製造される。
【００３９】
また三次元積層造形装置１は、パウダーベッド８におけるビームの被照射部３５の局所温度を計測するための局所温度検出センサ３６を有する。本実施形態では、局所温度検出センサ３６は、ビーム照射ユニット１４と一体的に構成されている。具体的には図２に示されるように、ビームの光軸を通して被照射部３５から導かれる電磁波（パウダーベッド８に照射されるビームの反射光）の強度に基づいて、ビームの被照射部３５の局所温度を計測するように構成された放射温度計であり、パイロメータ４０を含んで構成されている。パイロメータ４０は、アイソレータ２６とピンホール２８の間に配置されたダイクロックミラー４３によって抽出された反射光の一部について熱放射を感知し、シュテファン＝ボルツマンの法則に基づいて局所温度を計測する。局所温度検出センサ３６の計測結果は、電気的信号として後述する制御装置１００に送られ、各種処理に用いられる。
【００４０】
このように局所温度検出センサ３６は、ビームがピンポイントに照射される被照射部３５から導かれるビームの反射光に基づいて局所温度を計測するため、局所的な温度を精度よく測定できる。また局所温度検出センサ３６はビーム照射ユニット１４と一体的に構成されており、パウダーベッド８に照射されるビームと同じ経路を伝播する反射波に基づいて温度計測を行うため、高速走査されるビームに対して良好な追従性が得られる。
【００４１】
また三次元積層造形装置１は、パウダーベッド８のうち被照射部３５を含む検出対象エリア４４の温度分布を検出するための温度分布検出センサ４６が設けられている。ここで検出対象エリア４４は、少なくともビームが照射される被照射部３５より広い面積を有するエリアであり、温度分布検出センサ４６は、当該エリアにおける二次元的な温度分布を検出可能に構成されている。
【００４２】
このような温度分布検出センサ４６は、例えば、検出対象エリア４４を計測範囲とする二色温度計（パイロカメラ）や赤外線カメラから構成され、例えば造形エリアの天井や壁面にパウダーベッド８上の検出対象エリア４４に向かうように設置される。また温度分布検出センサ４６は、二次元走査されるビームに追従するように検出対象エリア４４が移動するように駆動されてもよい。例えば、温度分布検出センサ４６は、検出対象エリア４４の中心に被照射部３５が常に位置するように追従制御されてもよい。そして、温度分布検出センサ４６の計測結果は、上述の局所温度検出センサ３６と同様に、電気的信号として後述する制御装置１００に送られ、各種処理に用いられる。
【００４３】
また三次元積層造形装置１は、オペレータや外部機器に対して異常発生を認識させるための警告部４８を備える。認識対象がオペレータ等の人間である場合には、視覚や聴覚などの五感によって認識可能な態様で、例えば、異常発生を警告するためのブザーやインジケータによって構成される。また認識対象が外部機器である場合には、外部機器によって認識可能な電気的信号が送信されるように構成されており、外部機器はこの電気的信号を受信することで、所定の対応動作が自動的に実施されるように構成されてもよい。
【００４４】
制御装置１００は、三次元積層造形装置１のコントロールユニットであり、例えばコンピュータのような電子演算装置によって構成される。典型的には、各種情報を入力可能な入力デバイス、各種情報を記憶可能な記憶デバイス、各種情報を演算可能な演算デバイス、各種情報を出力可能な出力デバイスを含んで構成されるが、これら電子演算装置の一般的構成については公知の例に倣うこととし、ここでは詳しい説明は省略する。このような制御装置１００は、予め記憶デバイスに記憶されたプログラムに従って動作することにより、本発明の少なくとも一実施形態に係る内部欠陥検出方法を実施するように構成されている。
【００４５】
図３は図１の制御装置１００の内部構成を機能的に示すブロック図である。尚、図３では、制御装置１００の機能的構成のうち、後述する制御内容に関する構成のみを代表的に示しており、必要に応じて他の構成を備えていてもよい。
【００４６】
制御装置１００は、局所温度検出センサ３６により検出される局所温度のパウダーベッド８上の面内位置に対する変化量に基づいて、内部欠陥の候補位置を特定する候補位置特定部１０２と、温度分布検出センサ４６で検出される温度分布から候補位置における冷却速度を算出する冷却速度算出部１０４と、候補位置における冷却速度に基づいて、候補位置に内部欠陥が存在するか否かを判断する欠陥判断部１０６と、欠陥判断部１０６によって内部欠陥が存在すると判断された場合に、その旨を警告するための警告通知部１０８とを備える。
【００４７】
候補位置特定部１０２は、局所温度検出センサ３６により検出される局所温度のパウダーベッド８上の面内位置に対する変化量に基づいて、内部欠陥の候補位置を特定する。ビーム照射ユニット１４は、三次元積層造形装置１によって造形される造形物に応じて設定されるパターンに従って、パウダーベッド８上をビームで二次元走査する。ここで局所温度検出センサ３６は、図２を参照して上述したように、ビーム照射ユニット１４と一体的に構成されているため、ビームが照射される被照射部３５の局所温度を、ビームの走査と共にリアルタイムに逐次測定する。
【００４８】
ここで図４は局所温度検出センサ３６の測定結果の一例であり、図５は局所温度検出センサ３６で測定された局所温度の時間的変化を位置座標に変換する概念を示す模式図であり、図６は図４の測定結果に基づいて得られる局所温度のマッピング例である。
【００４９】
図４に示されるように、局所温度検出センサ３６の計測値は、被照射部３５における局所温度の時間的変化として取得される。この例では、時刻ｔ０からｔ６の間に計測された局所温度の時間変化が示されているが、この間に被照射部３５は、図５に示されるように、ビームの走査パターンに従って移動している。図５では、時刻ｔ０に位置（ｘ０、ｙ０）にある被照射部３５が、時刻ｔ１に位置（ｘ１、ｙ１）、時刻ｔ２に位置（ｘ２、ｙ２）、時刻ｔ３に位置（ｘ３、ｙ３）、時刻ｔ４に位置（ｘ４、ｙ４）、時刻ｔ５に位置（ｘ５、ｙ５）、時刻ｔ６に位置（ｘ６、ｙ６）を通るように、パウダーベッド８上をビームがジグザグ状に走査される様子が示されている。
【００５０】
このように、図４における局所温度の時間的変化に含まれる各点は、それぞれ図５に示される走査経路の各点に対応する局所温度を示している。そのため、ビームの走査パターンに基づいて、図４の時間軸と図５の走査経路の各点（パウダーベッド８上の面内位置）との関係を予め把握しておくことで、図４で時間パラメータに対する局所温度を、位置パラメータに対する局所温度に変換することができる。このように図４の局所温度の時間的変化を、面内位置に変換することにより、図６に示される局所温度のマッピングが得られる。
【００５１】
候補位置特定部１０２では、このような局所温度のマッピングに基づいて、内部欠陥の候補位置が特定される。本実施形態では特に、内部欠陥が存在する位置では断熱効果が大きくなることに鑑みて、パウダーベッド８上の面内位置に対する局所温度の変化量が周囲より大きい位置が候補位置として特定される。図６では、局所温度が高い領域ほど白色に近く、局所温度が低い領域ほど黒色に近く示されているため、例えば白色矢印で示される位置のように変化量が大きい位置が候補位置として特定される（尚、図６では候補位置が多数存在するため、いくつかの候補位置のみを代表的に白色矢印で示している）。つまり、造形面上を走査しながらビーム照射による溶融池における局所温度を連続的に測定すると、その下部に欠陥があれば断熱性の違いから欠陥が存在しない隣位置との温度差が大きくなる。このように局所温度の変化量が周囲に比べて大きい位置に内部欠陥が存在する可能性が高いため、内部欠陥の候補位置として特定される。
【００５２】
尚、ビーム照射ユニット１４から照射されるビームは、図５のように走査される間に出力レベルが変化する場合があるが、このような場合、局所温度の変化量から当該出力レベルの変化による影響を排除した結果に基づいて、候補位置を特定するとよい。これにより、内部欠陥の存在による影響のみを抽出して候補位置を精度よく特定することができる。
【００５３】
冷却速度算出部１０４は、温度分布検出センサ４６で検出される検出対象エリア４４の温度分布が取得され、その結果に基づいて、候補位置における冷却速度を算出する。ここで図７は、温度分布検出センサ４６で検出された検出対象エリア４４の温度分布の一例である。図７では、温度が高い領域ほど白色に近く、温度が低領域ほど黒色に近く示されている。冷却速度算出部１０４は、このような検出対象エリア４４の温度分布を時間的に連続取得することで、各点の時間的な温度変化を測定し、冷却速度を算出する。図８は図７の温度分布に基づいて算出される検出対象エリア４４における冷却速度分布の一例であり、冷却速度が大きい領域ほど白色に近く、冷却速度が小さい領域ほど黒色に示されている。
【００５４】
欠陥判断部１０６は、候補位置特定部１０２で特定された候補位置の各々について、冷却速度算出部１０４で算出された冷却速度に基づいて内部欠陥が存在するか否かを判断する。上述のように、内部欠陥がある位置ではビーム照射位置の下部に存在する空洞の影響によって断熱性が増加することから、冷却速度もまた変化する。そのため、内部欠陥が存在する位置では、その隣位置との間で冷却速度を比較すると、内部欠陥が存在しない位置に比べて冷却速度の変化が周囲に比べて大きくなる。本実施形態では、欠陥判断部１０６は、内部欠陥が存在する位置では断熱効果が大きくなることに鑑みて、予め内部欠陥が存在しない場合の冷却速度の基準値を設定しておき、冷却速度算出部１０４で算出された冷却速度が当該基準値未満である場合に内部欠陥が存在すると判断する。
【００５５】
警告通知部１０８は、欠陥判断部１０６によって内部欠陥が存在すると判断された場合に、警告部４８を作動させることにより、その旨を警告する。
【００５６】
続いて上記構成を有する三次元積層造形装置１の制御内容について詳しく説明する。図９は図１の三次元積層造形装置１の制御内容を工程毎に示すフローチャートである。尚、三次元積層造形装置１は、造形目的となる三次元形状物を構成するために造形サイクルを繰り返して工程を進めていくが、以下の説明では、ｎ（任意の自然数）回目の造形サイクルを例に説明する。
【００５７】
まず三次元積層造形装置１は、ベースプレート２又はベースプレート上に既に敷設された（ｎー１）層目のパウダーベッド８上に粉末を敷設するように粉末敷設ユニット１０を制御し、ｎ層目のパウダーベッド８を形成する（ステップＳ１０１）。ここで新たに形成されるパウダーベッド８の層厚ｔｎは、例えば数１０μｍである。
【００５８】
続いて三次元積層造形装置１は、ビーム照射ユニット１４を制御することにより、ステップＳ１０１で形成されたｎ層目のパウダーベッド８に対して、造形目的となる三次元形状物に対応した照射条件を設定し（ステップＳ１０２）、当該設定された照射条件に基づいてビームを照射して造形作業を開始する（ステップＳ１０３）。
【００５９】
そしてビーム照射ユニット１４によってレーザ光を照射及び走査しながら、局所温度検出センサ３６及び温度分布検出センサ４６の計測値を取得する（ステップＳ１０４）。局所温度検出センサ３６及び温度分布検出センサ４６の計測値は、電気的信号として制御装置１００に取り込まれる。
【００６０】
続いて制御装置１００では、ステップＳ１０４で取り込まれた計測値に基づいて、内部欠陥の存在が判断される（ステップＳ１０５）。制御装置１００は、図３を参照して上述したように、候補位置特定部１０２と、冷却速度算出部１０４と、欠陥判断部１０６と、警告通知部１０８と、を備えている。各部位における制御内容については上述の通りであるが、本ステップにおける具体的な判断方法について図１０を参照して具体的に説明する。図１０は、図９のステップＳ１０５のサブルーチンを工程毎に示すフローチャートである。
【００６１】
まず候補位置特定部１０２は、局所温度検出センサ３６の計測値を取得する（ステップＳ１０５ａ）。ここで候補位置特定部１０２が取得する測定値は、図４に示されるような局所温度の時間的変化である。一方で候補位置特定部１０２は、ステップＳ１０２で設定された照射条件に基づいてパウダーベッド８上におけるビームの照射パターン（図５を参照）を把握することにより、局所温度の時間的変化を面内位置に対応するように空間分解（位置座標変換）する（ステップＳ１０５ｂ）。これにより、図６のようなパウダーベッド８上における局所温度のマッピングが作成される（ステップＳ１０５ｃ）。そして候補位置特定部１０２は、図６にて白色矢印で示されるように、局所温度の変化量が周囲に比べて大きい位置を候補位置として特定する（ステップＳ１０５ｄ）。
【００６２】
続いて冷却速度算出部１０４は、ステップＳ１０５ｄで特定された候補位置において、温度分布検出センサ４６の計測値を取得する（ステップＳ１０５ｅ）。ここで冷却速度算出部１０４が取得する測定値は、図７に示されるような二次元的な温度分布である。冷却速度算出部１０４は、このような温度分布を時間的に連続取得することで、候補位置における冷却速度を算出し（ステップＳ１０５ｆ）、図８に示されるような冷却速度のマッピングを作成する（ステップＳ１０５ｇ）。
【００６３】
そして欠陥判断部１０６は、ステップＳ１０５ｄで特定された候補位置について、ステップＳ１０５ｇで作成された冷却速度のマッピングに基づいて造形欠陥が存在するか否かを判断する（ステップＳ１０５ｈ）。本実施形態では、欠陥判断部１０６は、内部欠陥が存在する位置では断熱効果が大きくなることに鑑みて、予め内部欠陥が存在しない場合における冷却速度の基準値を設定しておき、冷却速度算出部１０４で算出された候補位置における冷却速度が当該基準値未満である場合に、その候補位置に内部欠陥が存在すると判断する。
【００６４】
再び図９に戻って、このような判断処理によって、候補位置に内部欠陥が存在すると判断された場合（ステップＳ１０５：ＹＥＳ）、警告通知部１０８は警告部４８を作動させることにより、その旨を警告する（ステップＳ１０９）。これによってオペレータ等の作業者は内部欠陥の存在を認識することができ、その後の造形作業を中断したり、中止するなど、適切な対応をとることが可能となる。例えば、内部欠陥が存在すると判断された場合、造形作業を中断するとともに、内部欠陥が存在すると判断された箇所に対してビームの再照射や粉末の再敷設のような内部欠陥を修復するための修復作業が実施される。このような修復作業が完了すると、造形作業の中断状態は解除され、積層造形が継続される。
【００６５】
一方、内部欠陥が存在しないと判断された場合（ステップＳ１０５：ＮＯ）、制御装置１００は造形サイクルが十分繰り返されることにより、一連の造形作業が処理が完了したか否かを判定する（ステップＳ１０６）。造形処理が完了していない場合（ステップＳ１０６：ＮＯ）、制御装置１００は処理をステップＳ１０１に戻して（ｎ＋１）層目の造形処理に移行する（ステップＳ１０８）。このように、造形作業を繰り返している間、制御装置１００は内部欠陥の存在をリアルタイムに監視し、内部欠陥が発見された時点で警告がなされる。
【００６６】
その後、造形サイクルが十分繰り返されて造形作業が完了すると（ステップＳ１０６：ＹＥＳ）、完成した三次元造形物に対して必要に応じて非破壊検査を実施する（ステップＳ１０７）。この非破壊検査は、上述の内部欠陥検査とは独立して実施されるものであり、より確実に品質を担保するためのものであり、必要に応じて省略されてもよい。この非破壊検査で完成品に不良がないことが確認された場合は、一連の造形作業は完了する（終了）。
尚、本実施形態においてもステップＳ１０７の非破壊検査で何らかの異常が発見される可能性を完全に排除することはできないかもしれないが、上述したように造形作業中に内部欠陥の検査がリアルタイムに実施されるため、最終的な非破壊検査で異常が発見される可能性を効果的に低くできる。
【００６７】
＜変形例＞
上述の実施形態では、全サイクルにおいて内部欠陥の検査が一律に実施される場合を例示したが、以下の変形例のように、各サイクルにおいて内部欠陥の検査を適切なタイミングで実施するようにしてもよい。図１１は、図９の変形例を示すフローチャートである。
【００６８】
この変形例では、まず三次元積層造形装置１は、ステップＳ１０１と同様に、ベースプレート２又はベースプレート上に既に敷設された（ｎー１）層目のパウダーベッド８上に粉末を敷設するように粉末敷設ユニット１０を制御し、ｎ層目のパウダーベッド８を形成する（ステップＳ２０１）。そして三次元積層造形装置１は、ステップＳ１０２と同様に、ビーム照射ユニット１４を制御することにより、形成されたｎ層目のパウダーベッド８に対して、造形目的となる三次元形状物に対応した照射条件を設定する（ステップＳ２０２）。尚、この照射条件には、後述するように、パウダーベッド８にビームが照射されることによって形成される溶込部８ａの溶け込み深さを評価するために必要な情報、例えばビームによる入熱量に関する情報が含まれている。
【００６９】
続いて三次元積層造形装置１は、ステップＳ２０２で設定された照射条件に基づいて、内部欠陥５０の有無を判断すべきサイクルを決定する（ステップＳ２０３）。ここで図１２は、ビームによってパウダーベッド８に形成される溶込部８ａを示す模式図である。図１２では、複数サイクルにわたって形成された複数層のパウダーベッド８が示されており、所定の出力レベルを有するビームが照射されることで、溶込深さＬを有する溶込部８ａが形成されている様子が示されている。
【００７０】
ここで溶込部８ａの溶込深さＬは、パウダーベッド８に照射されるビームの入熱量Ｈに依存する。特に、ビームの入熱量Ｈが大きくなるほど、溶け込み深さＬも大きくなる。入熱量Ｈが大きなビームでは、図１２に示されるように、複数層にわたって溶込部８ａが形成される。この場合、ステップＳ２０１で敷設されるｎ層目のパウダーベッド８ｎより下層側（図１２では、ｎー２層目のパウダーベッド８ｎ−２）に内部欠陥５０が生じやすくなる。そのため、下層側に生じる内部欠陥５０を検出するためには、内部欠陥５０が存在するパウダーベッド８ｎ−２が形成されるサイクルより後のサイクルで、内部欠陥５０の検出検査を行う必要がある。
【００７１】
ステップＳ２０３では、このような内部欠陥５０の性質に鑑み、繰り返し実施される造形サイクルのうちどのサイクルで内部欠陥５０の検出検査を実施すべきかが決定される。具体的に説明すると、図１２の例では、最上層のパウダーベッド８より２層分だけ下層側に内部欠陥５０が存在しているので、パウダーベッド８の形成サイクルより２サイクル後に検査を実施すべきと決定される。
【００７２】
尚、ステップＳ２０３では、ビームの入熱量Ｈとパウダーベッド８に形成される溶け込み深さＬとの関係を予めマップのように規定しておき、ステップＳ２０２で設定された照射条件から特定される入熱量Ｈに基づいて、溶け込み深さＬを推定するようにしてもよい。
【００７３】
続いて三次元積層造形装置１は、造形サイクルを進行させ（ステップＳ２０４）、ステップＳ２０３で決定された造形サイクルに達したか否かを判定する（ステップＳ２０５）。ステップＳ２０３で決定された造形サイクルに達した場合（ステップＳ２０５：ＹＥＳ）、上述のステップＳ１０４と同様に、ビーム照射ユニット１４によってレーザ光を照射しながら、局所温度検出センサ３６及び温度分布検出センサ４６の計測値を取得する（ステップＳ２０６）。続いて制御装置１００は、ステップＳ１０５と同様に、ステップＳ２０６で取り込まれた計測値に基づいて、内部欠陥の有無を判断する（ステップＳ２０７）。これによって、内部欠陥５０が存在する深さに応じて、適切なタイミングで内部欠陥の有無を判断できるので、より精度よく内部欠陥の検査を実施できる。
【００７４】
その結果、内部欠陥が存在すると判断された場合（ステップＳ２０７：ＹＥＳ）、警告通知部１０８は警告部４８を作動させることにより、その旨を警告する（ステップＳ２１０）。これによってオペレータ等の作業者は内部欠陥の存在を認識することができ、その後の造形作業を中断したり、中止するなど、適切な対応をとることが可能となる。
【００７５】
一方、内部欠陥が存在しないと判断された場合（ステップＳ２０７：ＮＯ）、一連の造形作業が処理が完了したか否かを判定する（ステップＳ２０８）。造形処理が完了していない場合（ステップＳ２０８：ＮＯ）、制御装置１００は処理をステップＳ２０１に戻して次の造形処理に移行する。このように、造形作業を繰り返している間、制御装置１００は内部欠陥の存在をリアルタイムに監視し、内部欠陥が発見された場合に警告することで、無駄な造形作業を回避できる。
【００７６】
その後、造形サイクルが十分繰り返されて造形作業が完了すると（ステップＳ２０８：ＹＥＳ）、完成した三次元形状物に対して必要に応じて非破壊検査を実施する（ステップＳ２０９）。この非破壊検査で完成品に不良がないことが確認された場合は、一連の造形作業は完了する（終了）。
【００７７】
以上説明したように本変形例によれば、ビームの入熱量に応じてビームが照射されるサイクルから所定サイクル後に内部欠陥が存在するか否かが判断されることで、内部欠陥が存在する深さに応じて適切なタイミングで検査を実施することができ、より精度のよい内部欠陥の検出が可能となる。
【００７８】
このように本発明の少なくとも一実施形態によれば、造形作業中に内部欠陥をリアルタイムで検知可能な内部欠陥検出システム、当該内部欠陥検出システムを備える三次元積層造形装置、及び、内部欠陥検出方法を提供できる。
【産業上の利用可能性】
【００７９】
本発明の少なくとも一実施形態は、敷設された粉末にビームを照射することにより選択的に固化して造形を行う三次元積層造形装置の造形欠陥検出システム、当該システムを備える三次元積層造形装置、及び、当該システムによって実施される造形欠陥検出方法に利用可能である。
【符号の説明】
【００８０】
１  三次元積層造形装置
２  ベースプレート
４  シリンダ
８  パウダーベッド
８ａ  溶込部
１０  粉末敷設ユニット
１４  ビーム照射ユニット
３６  局所温度検出センサ
４６  温度分布検出センサ
４８  警告部
１００  制御装置
１０２  候補位置特定部
１０４  冷却速度算出部
１０６  欠陥判断部
１０８  警告部
【図１】
2019030838.tif 000003
【図２】
2019030838.tif 000004
【図３】
2019030838.tif 000005
【図４】
2019030838.tif 000006
【図５】
2019030838.tif 000007
【図６】
2019030838.tif 000008
【図７】
2019030838.tif 000009
【図８】
2019030838.tif 000010
【図９】
2019030838.tif 000011
【図１０】
2019030838.tif 000012
【図１１】
2019030838.tif 000013
【図１２】
2019030838.tif 000014
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
パウダーベッドにビームを照射して積層造形する三次元積層造形装置の内部欠陥検出システムであって、
前記パウダーベッドにおける前記ビームの被照射部の局所温度を計測するための局所温度検出センサと、
前記パウダーベッドのうち前記被照射部を含む検出対象エリアの温度分布を検出するための温度分布検出センサと、
前記局所温度検出センサにより検出される前記局所温度の前記パウダーベッド上の面内位置に対する変化量に基づいて、前記検出対象エリア内における内部欠陥の候補位置を特定する候補位置特定部と、
前記温度分布検出センサで検出される前記温度分布から前記候補位置における冷却速度を算出する冷却速度算出部と、
前記候補位置における前記冷却速度に基づいて、前記候補位置に内部欠陥が存在するか否かを判断する欠陥判断部と、
を備える、三次元積層造形装置の内部欠陥検出システム。
【請求項２】
前記候補位置特定部は、前記変化量が周囲より大きい位置を前記候補位置として特定する、請求項１に記載の三次元積層造形装置の内部欠陥検出システム。
【請求項３】
前記局所温度検出センサは、前記ビームの光軸を通して前記被照射部から導かれる電磁波の強度に基づいて、前記ビームの前記被照射部の前記局所温度を計測するように構成された放射温度計を含む、請求項１又は２に記載の三次元積層造形装置の内部欠陥検出システム。
【請求項４】
前記候補位置特定部は、前記変化量から前記ビームの出力変化の影響を除いた結果に基づいて、前記候補位置を特定する請求項１から３のいずれか一項に記載の三次元積層造形装置の内部欠陥検出システム。
【請求項５】
前記欠陥判断部によって前記内部欠陥が存在すると判断された場合に、その旨を警告するための警告部を更に備える、請求項１から４のいずれか一項に記載の三次元積層造形装置の内部欠陥検出システム。
【請求項６】
前記欠陥判断部は、前記ビームの入熱量に応じて前記ビームが照射されるサイクルから所定サイクル後に前記内部欠陥が存在するか否かを判断する、請求項１から５のいずれか一項に記載の三次元積層造形装置の内部欠陥検出システム。
【請求項７】
ベースプレートと、
前記ベースプレート上に形成されるパウダーベッドにビームを照射し、前記パウダーベッドを選択的に固化するためのビーム照射ユニットと、
前記ビーム照射ユニットにより形成された造形層における内部欠陥を検出するように構成された請求項１から６のいずれか一項に記載の内部欠陥検出システムと、
を備える、ことを特徴とする三次元積層造形装置。
【請求項８】
パウダーベッドにビームを照射して積層造形する三次元積層造形装置の内部欠陥検出方法であって、
前記パウダーベッドにおける前記ビームの被照射部の局所温度を計測する工程と、
前記パウダーベッドのうち前記被照射部を含む検出対象エリアの温度分布を検出する工程と、
前記局所温度の前記パウダーベッド上の面内位置に対する変化量に基づいて、前記検出対象エリア内における内部欠陥の候補位置を特定する工程と、
前記温度分布から前記候補位置における冷却速度を算出する工程と、
前記候補位置における前記冷却速度に基づいて、前記候補位置に前記内部欠陥が存在するか否かを判断する工程と、
を備える、三次元積層造形装置の内部欠陥検出方法。
【請求項９】
層状に敷設された粉末にビームを照射して積層造形を行う三次元積層造形物の製造方法であって、
ベースプレート上に前記粉末を敷設してパウダーベッドを形成する工程と、
前記パウダーベッドに前記ビームを照射することにより、前記パウダーベッドを選択的に固化する工程と、
前記パウダーベッドにおける前記ビームの被照射部の局所温度を計測する工程と、
前記パウダーベッドのうち前記被照射部を含む検出対象エリアの温度分布を検出する工程と、
前記局所温度の前記パウダーベッド上の面内位置に対する変化量に基づいて、前記検出対象エリア内における内部欠陥の候補位置を特定する工程と、
前記温度分布から前記候補位置における冷却速度を算出する工程と、
前記候補位置における前記冷却速度に基づいて、前記候補位置に前記内部欠陥が存在するか否かを判断する工程と、
前記内部欠陥が存在すると判断された場合に、前記内部欠陥の修復作業を実施する工程と、
を備える、三次元積層造形物の製造方法。
【国際調査報告】
2019030838.tif 000015
2019030838.tif 000016
2019030838.tif 000017